(57)【特許請求の範囲】
【請求項１】
バインダ樹脂と、異方性熱伝導性フィラーと、上記異方性熱伝導性フィラー以外の他の熱伝導性フィラーとを含む組成物の硬化物からなる熱伝導シートであって、
以下の条件１〜３を満たす、熱伝導シート。
［条件１］当該熱伝導シート表面に対する仮想垂線から６０°の位置より入射した光線にて測定したグロス値が１０未満である。
［条件２］上記異方性熱伝導性フィラーの平均粒子径が１５μｍ以上４５μｍ以下である。
［条件３］当該熱伝導シート中、上記異方性熱伝導性フィラーと上記他の熱伝導性フィラーの合計含有量が６０体積％を超え、７５体積％未満である。
【請求項２】
上記異方性熱伝導性フィラーの含有量が２０体積％を超え、３５体積％未満である、請求項１に記載の熱伝導シート。
【請求項３】
当該熱伝導シートの表面のＬ＊ａ＊ｂ表色系におけるＬ＊値が７０以上である、請求項１又は２に記載の熱伝導シート。
【請求項４】
バルク熱伝導率が８Ｗ／ｍ・Ｋ以上である、請求項１〜３のいずれか１項に記載の熱伝導シート。
【請求項５】
上記異方性熱伝導性フィラーが窒化ホウ素であり、
上記他の熱伝導性フィラーが、アルミナと、窒化アルミニウム、酸化亜鉛及び水酸化アルミニウムの少なくとも１種とを含む、請求項１〜４のいずれか１項に記載の熱伝導シート。
【請求項６】
上記窒化ホウ素が、鱗片状の窒化ホウ素である、請求項５に記載の熱伝導シート。
【請求項７】
上記異方性熱伝導性フィラーの平均粒子径が２０μｍ以上４０μｍ以下である、請求項１〜６のいずれか１項に記載の熱伝導シート。
【請求項８】
バインダ樹脂と、異方性熱伝導性フィラーと、上記異方性熱伝導性フィラー以外の他の熱伝導性フィラーとを含有する熱伝導性組成物を作製する工程Ａと、
上記熱伝導性組成物を押出成形した後硬化し、柱状の硬化物を得る工程Ｂと、
上記柱状の硬化物を柱の長さ方向に対し略垂直方向に所定の厚みに切断して熱伝導シートを得る工程Ｃとを有し、
上記熱伝導シートが以下の条件１〜３を満たす、熱伝導シートの製造方法。
［条件１］上記熱伝導シート表面に対する仮想垂線から６０°の位置より入射した光線にて測定したグロス値が１０未満である。
［条件２］上記異方性熱伝導性フィラーの平均粒子径が１５μｍ以上４５μｍ以下である。
［条件３］上記熱伝導シート中、上記異方性熱伝導性フィラーと上記他の熱伝導性フィラーの合計含有量が６０体積％を超え、７５体積％未満である。
【請求項９】
発熱体と、
放熱体と、
発熱体と放熱体との間に挟持された請求項１〜７のいずれか１項に記載の熱伝導シートとを備える、電子機器。
【発明の詳細な説明】
【技術分野】
【０００１】
本技術は、熱伝導シート及び熱伝導シートの製造方法に関する。
【背景技術】
【０００２】
電子機器の更なる高性能化に伴って、半導体素子の高密度化、高実装化が進んでいる。これに伴って、電子機器を構成する電子部品から発熱する熱をさらに効率よく放熱することが重要になっている。例えば、半導体装置は、効率よく放熱させるために、電子部品が、熱伝導シートを介して、放熱ファン、放熱板等のヒートシンクに取り付けられている。熱伝導シートとしては、シリコーン樹脂に、無機フィラー等の充填材を含有（分散）させたものが広く使用されている。
【０００３】
この熱伝導シートのような放熱部材は、更なる熱伝導率の向上が要求されている。例えば、熱伝導シートの高熱伝導性を目的として、バインダ樹脂などのマトリクス内に配合されている無機フィラーの充填率を高めることが検討されている。しかし、無機フィラーの充填率を高めると、熱伝導シートの柔軟性が損なわれるおそれや、無機フィラーの粉落ちが発生するおそれがある。そのため、熱伝導シートにおいて無機フィラーの充填率を高めることには限界がある。
【０００４】
無機フィラーとしては、例えば、アルミナ、窒化アルミニウム、水酸化アルミニウム等が挙げられる。また、高熱伝導率を目的として、窒化ホウ素、黒鉛等の鱗片状粒子、炭素繊維等をマトリクス内に充填させることもある。これは、鱗片状粒子、炭素繊維等の有する熱伝導率の異方性によるものである。例えば、炭素繊維は、繊維方向に約６００〜１２００Ｗ／ｍ・Ｋの熱伝導率を有することが知られている。また、鱗片状粒子である窒化ホウ素は、面方向に約１１０Ｗ／ｍ・Ｋ程度の熱伝導率を有し、面方向に対して垂直な方向に約２Ｗ／ｍ・Ｋ程度の熱伝導率を有することが知られている。このように、炭素繊維や鱗片状粒子は、熱伝導率に異方性を有することが知られている。炭素繊維の繊維方向や鱗片状粒子の面方向を、熱の伝達方向である熱伝導シートの厚み方向と同じにする、すなわち、炭素繊維や鱗片状粒子を熱伝導シートの厚み方向に配向させることによって、熱伝導シートの熱伝導率を飛躍的に向上させることができる。
【０００５】
ところで、熱伝導シートは、高熱伝導性を有することの他に、製造した熱伝導シートの良否判定、例えば、所望の熱伝導シート（例えば、所定の粒子径の熱伝導性フィラーを、所定量含む熱伝導シート）が、所定の熱伝導性を有するかどうかの判定を容易に行えるようにすることが要望されている。
【０００６】
特許文献１には、樹脂と、樹脂内に分散した鱗片状の熱伝導性フィラーとを含有する樹脂組成物からなる熱伝導シートであって、鱗片状の熱伝導性フィラーが熱伝導シートの厚さ方向に対する傾きが、熱伝導シートの面方向内の一方向に沿って周期的に変化している熱伝導シートが記載されている。特許文献１に記載された熱伝導シートは、鱗片状フィラーの配向度が不十分であり、異方性を有した高熱伝導シートといえず、高熱伝導性を実現することが難しいと考えられる。
【先行技術文献】
【特許文献】
【０００７】
【特許文献１】特開２０１９−２１４６６３号公報
【発明の概要】
【発明が解決しようとする課題】
【０００８】
本技術は、このような従来の実情に鑑みて提案されたものであり、熱伝導率が高く、所望の熱伝導シートの良否判定を容易に行うことができる熱伝導シートを提供する。
【課題を解決するための手段】
【０００９】
本技術に係る熱伝導シートは、バインダ樹脂と、異方性熱伝導性フィラーと、異方性熱伝導性フィラー以外の他の熱伝導性フィラーとを含む組成物の硬化物からなる熱伝導シートであって、以下の条件１〜３を満たす。
［条件１］熱伝導シート表面に対する仮想垂線から６０°の位置より入射した光線にて測定したグロス値が１０未満である。
［条件２］異方性熱伝導性フィラーの平均粒子径が１５μｍ以上４５μｍ以下である。
［条件３］熱伝導シート中、異方性熱伝導性フィラーと他の熱伝導性フィラーの合計含有量が６０体積％を超え、７５体積％未満である。
【００１０】
本技術に係る熱伝導シートの製造方法は、硬化性樹脂組成物と、異方性熱伝導性フィラーと、異方性熱伝導性フィラー以外の熱伝導性フィラーとを含む熱伝導性組成物を作製する工程と、熱伝導性組成物を押出成形した後硬化し、柱状の硬化物を得る工程と、柱状の硬化物を柱の長さ方向に対し略垂直方向に所定の厚みに切断して熱伝導シートを得る工程とを有し、熱伝導シートが上述した条件１〜３を満たす。
【発明の効果】
【００１１】
本技術は、熱伝導率が高く、所望の熱伝導シートの良否判定を容易に行うことができる熱伝導シートを提供できる。
【図面の簡単な説明】
【００１２】
【図１】図１は、熱伝導シートの一例を示す断面図である。
【図２】図２は、グロス値の測定方法の一例を説明するための図である。
【図３】図３は、異方性熱伝導性フィラーの一例である、結晶形状が六方晶型である鱗片状の窒化ホウ素を模式的に示す斜視図である。
【図４】図４は、熱伝導シートを適用した半導体装置の一例を示す断面図である。
【発明を実施するための形態】
【００１３】
本明細書において、異方性熱伝導性フィラー及び他の熱伝導性フィラーの平均粒子径（Ｄ５０）とは、異方性熱伝導性フィラー又は他の熱伝導性フィラーの粒子径分布全体を１００％とした場合に、粒子径分布の小粒子径側から粒子径の値の累積カーブを求めたとき、その累積値が５０％となるときの粒子径をいう。なお、本明細書における粒度分布（粒子径分布）は、体積基準によって求められたものである。粒度分布の測定方法としては、例えば、レーザー回折型粒度分布測定機を用いる方法が挙げられる。
【００１４】
＜熱伝導シート＞
図１は、本技術に係る熱伝導シート１の一例を示す断面図である。熱伝導シート１は、バインダ樹脂２と、異方性熱伝導性フィラー３と、異方性熱伝導性フィラー３以外の他の熱伝導性フィラー４とを含む組成物の硬化物からなる。熱伝導シート１は、異方性熱伝導性フィラー３と他の熱伝導性フィラー４とがバインダ樹脂２に分散しており、異方性熱伝導性フィラー３が熱伝導シート１の厚み方向Ｂに配向している。
【００１５】
ここで、熱伝導シート１の厚み方向Ｂに異方性熱伝導性フィラー３が配向しているとは、例えば、熱伝導シート１中の全ての異方性熱伝導性フィラー３のうち、熱伝導シート１の厚み方向Ｂに長軸が配向している異方性熱伝導性フィラー３の割合が５０％以上であり、５５％以上であってもよく、６０％以上であってもよく、６５％以上であってもよく、７０％以上であってもよく、８０％以上であってもよく、９０％以上であってもよく、９５％以上であってもよく、９９％以上であってもよい。
【００１６】
異方性熱伝導性フィラー３は、形状に異方性を有する熱伝導性フィラーである。異方性熱伝導性フィラー３としては、長軸と短軸と厚みとを有する熱伝導性フィラー（例えば、鱗片状の熱伝導性フィラー）が挙げられる。鱗片状の熱伝導性フィラーとは、長軸と短軸と厚みとを有する熱伝導性フィラーであって、高アスペクト比（長軸／厚み）であり、長軸を含む面方向に等方的な熱伝導率を有するものである。鱗片状の熱伝導性フィラーの短軸とは、鱗片状の熱伝導性フィラーの長軸を含む面において、鱗片状の熱伝導性フィラーの長軸の中点を通って交差する方向であって、鱗片状の熱伝導性フィラーの最も短い部分の長さをいう。鱗片状の熱伝導性フィラーの厚みとは、鱗片状の熱伝導性フィラーの長軸を含む面の厚みを１０点測定して平均した値をいう。異方性熱伝導性フィラー３のアスペクト比は、特に限定されず、目的に応じて適宜選択することができる。例えば、異方性熱伝導性フィラー３のアスペクト比は、１０〜１００の範囲とすることができる。異方性熱伝導性フィラー３の長軸、短軸及び厚みは、例えば、マイクロスコープ、走査型電子顕微鏡（ＳＥＭ）、粒度分布計などにより測定できる。
【００１７】
他の熱伝導性フィラー４は、異方性熱伝導性フィラー３以外の熱伝導性フィラー、すなわち、形状に異方性を有しない熱伝導性フィラーである。
【００１８】
図２は、グロス値の測定方法の一例を説明するための図である。本件発明者らが検討したところ、熱伝導シート１の配合（特に、異方性熱伝導性フィラー３の配向、異方性熱伝導性フィラー３の平均粒子径、異方性熱伝導性フィラー３と他の熱伝導性フィラー４の合計含有量など）と、熱伝導シート１中の熱伝導シート１の表面１Ａに対する仮想垂線５から６０°の位置より入射した光線６にて測定したグロス値との間には、次のような関係があると考えられる。
【００１９】
まず、熱伝導シート１中の異方性熱伝導性フィラー３の配向による影響として、異方性熱伝導性フィラー３が配向していない熱伝導シートでは、異方性熱伝導性フィラー３が配向している熱伝導シートと比べて、入射光に対する反射成分が増加するため、グロス値が高くなりやすい傾向にある。
【００２０】
また、熱伝導シート１中の異方性熱伝導性フィラー３と他の熱伝導性フィラー４の合計含有量のグロス値に対する影響として、熱伝導シート１中の異方性熱伝導性フィラー３と他の熱伝導性フィラー４の合計含有量が少なくなると、粒子（異方性熱伝導性フィラー３や、他の熱伝導性フィラー４）の反射よりも、熱伝導シート１の表面に存在するバインダ樹脂２の光沢の影響が大きくなる傾向にある。例えば、バインダ樹脂２がシリコーン樹脂である場合、熱伝導シート１から湧出するシリコーン樹脂の光沢が、異方性熱伝導性フィラー３や他の熱伝導性フィラー４による反射よりも強くなり、異方性熱伝導性フィラー３と他の熱伝導性フィラー４の合計含有量の減少によって、グロス値に対するシリコーン樹脂の影響が強くなると考えられる。
【００２１】
また、異方性熱伝導性フィラー３の粒子径が大きくなるほど、熱伝導シート１の熱伝導率が増加することが期待できる。しかし、異方性熱伝導性フィラー３の粒子径が一定以上となると、その粒子径の影響から、異方性熱伝導性フィラー３をバインダ樹脂２に充填するのが難しくなり、その結果、熱伝導率を向上させることが難しくなる傾向にある。一方、異方性熱伝導性フィラー３の粒子径が小さくなるほど、例えば、熱伝導シート１の厚み方向Ｂの一端から他端まで熱を伝えるために、より多くの異方性熱伝導性フィラー３を要するため、より多くの異方性熱伝導性フィラー３の接触点が必要となる。このように、熱伝導シート１において異方性熱伝導性フィラー３の接触点が多くなると、その接触部での接触間熱抵抗が増加し、熱伝導ロスがより発生しやすくなるため、熱伝導シート１の厚み方向Ｂの熱伝導率を向上させることが難しくなる傾向にある。これは、熱伝導シート１の面方向Ａについても同様である。
【００２２】
そこで、熱伝導シート１は、以下の条件１〜３を満たすものである。
［条件１］熱伝導シート１の表面１Ａに対する仮想垂線５から６０°の位置より入射した光線６にて測定したグロス値が１０未満である。
［条件２］異方性熱伝導性フィラー３の平均粒子径が１５μｍ以上４５μｍ以下である。
［条件３］熱伝導シート１中、異方性熱伝導性フィラー３と他の熱伝導性フィラー４の合計含有量が６０体積％を超え、７５体積％未満である。
【００２３】
条件１について、熱伝導シート１は、熱伝導シート１の表面１Ａに対する仮想垂線５から６０°の位置より入射した光線６にて測定したグロス値が１０未満であり、８以下であってもよく、７以下であってもよく、６．２以下であってもよく、５．４以下であってもよく、５．２以下であってもよく、３．９以下であってもよい。熱伝導シート１のグロス値の測定方法は、後述する実施例に記載の方法と同様である。
【００２４】
熱伝導シート１が条件１を満たすと、上述のように、熱伝導シート１中で異方性熱伝導性フィラー３が配向している割合が高い傾向にあり、熱伝導シート１の厚み方向の熱伝導率が良好となる。また、熱伝導シート１が条件１を満たすと、製造した熱伝導シートの良否判定、例えば、所定の粒子径の熱伝導性フィラーを所定量含む熱伝導シートが、所定の熱伝導性を有することの判定を容易に行うことが可能となる。換言すると、熱伝導シート１の熱伝導率を測定する以外に、熱伝導シート１のグロス値を計測することでも、熱伝導シート１の熱伝導率の目安を把握することができる。さらに、熱伝導シート１が条件１を満たすと、熱伝導シート１を使用する際に、自動機により熱伝導シート１をピックアップする際の画像認識の誤認識をより確実に回避することができ、熱伝導シート１のピックアップをより確実に行うことが可能となる。
【００２５】
条件２について、熱伝導シート１の熱伝導性を良好にする観点から、熱伝導シート１中の異方性熱伝導性フィラー３の平均粒子径は、１５μｍ以上であり、２０μｍ以上であってもよく、２５μｍ以上であってもよく、３０μｍ以上であってもよく、３５μｍ以上であってもよく、４０μｍ以上であってもよい。また、熱伝導シート１中の異方性熱伝導性フィラー３の平均粒子径は、熱伝導シート１の熱伝導性を良好にする観点から、２０〜４０μｍの範囲であることが好ましい。
【００２６】
熱伝導シート１は、異方性熱伝導性フィラー３を１種単独で用いてもよいし、粒子径が異なる２種以上の異方性熱伝導性フィラー３を併用してもよい。熱伝導シート１が、粒子径が異なる２種以上の異方性熱伝導性フィラー３を含む場合、熱伝導シート１中の異方性熱伝導性フィラー３の総含有量に対する、粒子径が２０μｍ以上４０μｍ以下である異方性熱伝導性フィラー３の含有量の割合が５０体積％以上であってもよく、６０体積％以上であってもよく、７０体積％以上であってもよく、８０体積％以上であってもよく、９０体積％以上であってもよく、１００体積％であってもよい。
【００２７】
熱伝導シート１の成形性の観点では、熱伝導シート１は、異方性熱伝導性フィラー３として、異方性熱伝導性フィラー３を１種単独で含むことが好ましい。すなわち、熱伝導シート１において、２種以上の異方性熱伝導性フィラー３を併用しないことが好ましい。
【００２８】
条件３について、熱伝導シート１は、熱伝導性や上述した条件１のグロス値の観点から、異方性熱伝導性フィラー３と他の熱伝導性フィラー４の合計含有量が６０体積％を超え、６１体積％以上であってもよく、６３体積％以上であってもよく、６６体積％以上であってもよく、６７体積％以上であってもよい。また、熱伝導シート１は、熱伝導シート１の成形性の観点では、異方性熱伝導性フィラー３と他の熱伝導性フィラー４の合計含有量が７５体積％未満であり、７４体積％以下であってもよく、７０体積％以下であってもよく、６９体積％以下であってもよく、６８体積％以下であってもよい。また、熱伝導シート１は、異方性熱伝導性フィラー３と他の熱伝導性フィラー４の合計含有量が６３〜６７体積％の範囲であってもよい。
【００２９】
熱伝導シート１中における異方性熱伝導性フィラー３の含有量は、熱伝導シート１の熱伝導性や上述した条件１のグロス値の観点から、２０体積％を超えることが好ましく、２３体積％以上であってもよく、２５体積％以上であってもよく、２６体積％以上であってもよい。また、熱伝導シート１中における異方性熱伝導性フィラー３の含有量は、熱伝導シート１の成形性の観点では、３５体積％未満であることが好ましく、３０体積％以下であってもよく、２８体積％以下であってもよく、２７体積％以下であってもよい。また、熱伝導シート１中における異方性熱伝導性フィラー３の含有量は、２３〜２７体積％の範囲であってもよい。
【００３０】
また、熱伝導シート１中における他の熱伝導性フィラー４の含有量は、１０体積％以上とすることができ、１５体積％以上であってもよく、２０体積％以上であってもよく、２５体積％以上であってもよく、３０体積％以上であってもよく、３５体積％以上であってもよい。また、熱伝導シート１中の他の熱伝導性フィラー４の含有量の上限値は、５０体積％以下とすることができ、４５体積％以下であってもよく、４０体積％以下であってもよい。また、熱伝導シート１中における他の熱伝導性フィラー４の含有量は、３０〜５０体積％の範囲であってもよく、３５〜４５体積％の範囲であってもよく、３７〜４２体積％の範囲であってもよい。
【００３１】
熱伝導シート１、すなわち、バインダ樹脂２と、異方性熱伝導性フィラー３と、他の熱伝導性フィラー４とを含む組成物の硬化物からなり、上述した条件１〜３を満たす熱伝導シートは、シート表面のＬ＊ａ＊ｂ＊表色系におけるＬ＊値が高いほど、厚み方向Ｂに沿って配向されている異方性熱伝導性フィラー３が多い傾向にあり、厚み方向Ｂの熱伝導性が良好となる。そのため、熱伝導シート１は、シート表面のＬ＊ａ＊ｂ＊表色系におけるＬ＊値が７０以上であることが好ましく、７５以上であってもよく、７７以上であってもよく、８０以上であってもよく、８５以上であってもよく、８８以上であってもよく、８９以上であってもよい。また、熱伝導シート１は、シート表面のＬ＊ａ＊ｂ＊表色系におけるＬ＊値の上限値が、９５以下であることが好ましく、９０以下であってもよい。
【００３２】
ここで、Ｌ＊ａ＊ｂ表色系は、例えば、「ＪＩＳ  Ｚ  ８７８１」に記載されている表色系であって、各色を球形の色空間に配置して示される。Ｌ＊ａ＊ｂ表色系においては、明度を縦軸（ｚ軸）方向の位置で示し、色相を外周方向の位置で示し、彩度を中心軸からの距離で示す。明度を示す縦軸（ｚ軸）方向の位置は、Ｌ＊で示される。明度Ｌ＊の値は正の数であり、その数字が小さいほど明度が低いことになり、暗くなる傾向を持つ。具体的に、Ｌ＊の値は黒に相当する０から白に相当する１００まで変化する。また、球形の色空間をＬ＊＝５０の位置で水平に切断した断面図において、ｘ軸の正方向が赤方向、ｙ軸の正方向が黄方向、ｘ軸の負方向が緑方向、ｙ軸の負方向が青方向である。ｘ軸方向の位置は、−６０〜＋６０の値をとるａ＊によって表される。ｙ軸方向の位置は、−６０〜＋６０の値をとるｂ＊によって表される。このように、ａ＊と、ｂ＊は、色度を表す正負の数字であり、０に近づくほど黒くなる。色相及び彩度は、これらのａ＊の値及びｂ＊の値によって表される。
【００３３】
熱伝導シート１の熱伝導率は、高熱伝導化の観点では高いほど好ましく、例えば、厚み方向Ｂのバルク熱伝導率が８．０Ｗ／ｍ・Ｋ以上であることが好ましく、８．１Ｗ／ｍ・Ｋ以上であってもよく、８．４Ｗ／ｍ・Ｋ以上であってもよく、８．７Ｗ／ｍ・Ｋ以上であってもよく、１０．３Ｗ／ｍ・Ｋ以上であってもよい。熱伝導シート１の熱伝導率は、後述する実施例に記載の方法で測定することができる。
【００３４】
熱伝導シート１の厚みは、特に限定されず、目的に応じて適宜選択することができる。例えば、熱伝導シートの厚みは、０．０５ｍｍ以上とすることができ、０．１ｍｍ以上とすることもできる。また、熱伝導シートの厚みの上限値は、５ｍｍ以下とすることができ、４ｍｍ以下であってもよく、３ｍｍ以下であってもよい。熱伝導シート１の取り扱い性の観点から、熱伝導シート１の厚みは、０．１〜４ｍｍとすることが好ましい。熱伝導シート１の厚みは、例えば、熱伝導シート１の厚みＢを任意の５箇所で測定し、その算術平均値から求めることができる。
【００３５】
以下、熱伝導シート１の構成要素の具体例について説明する。
【００３６】
＜バインダ樹脂＞
バインダ樹脂２は、異方性熱伝導性フィラー３と他の熱伝導性フィラー４とを熱伝導シート１内に保持するためのものである。バインダ樹脂２は、熱伝導シート１に要求される機械的強度、耐熱性、電気的性質等の特性に応じて選択される。バインダ樹脂２としては、熱可塑性樹脂、熱可塑性エラストマー、熱硬化性樹脂の中から選択することができる。
【００３７】
熱可塑性樹脂としては、ポリエチレン、ポリプロピレン、エチレン−プロピレン共重合体等のエチレン−αオレフィン共重合体、ポリメチルペンテン、ポリ塩化ビニル、ポリ塩化ビニリデン、ポリ酢酸ビニル、エチレン−酢酸ビニル共重合体、ポリビニルアルコール、ポリビニルアセタール、ポリフッ化ビニリデン及びポリテトラフルオロエチレン等のフッ素系重合体、ポリエチレンテレフタレート、ポリブチレンテレフタレート、ポリエチレンナフタレート、ポリスチレン、ポリアクリロニトリル、スチレン−アクリロニトリル共重合体、アクリロニトリル−ブタジエン−スチレン共重合体（ＡＢＳ）樹脂、ポリフェニレン−エーテル共重合体（ＰＰＥ）樹脂、変性ＰＰＥ樹脂、脂肪族ポリアミド類、芳香族ポリアミド類、ポリイミド、ポリアミドイミド、ポリメタクリル酸、ポリメタクリル酸メチルエステル等のポリメタクリル酸エステル類、ポリアクリル酸類、ポリカーボネート、ポリフェニレンスルフィド、ポリサルホン、ポリエーテルサルホン、ポリエーテルニトリル、ポリエーテルケトン、ポリケトン、液晶ポリマー、シリコーン樹脂、アイオノマー等が挙げられる。
【００３８】
熱可塑性エラストマーとしては、スチレン−ブタジエンブロック共重合体又はその水添化物、スチレン−イソプレンブロック共重合体又はその水添化物、スチレン系熱可塑性エラストマー、オレフィン系熱可塑性エラストマー、塩化ビニル系熱可塑性エラストマー、ポリエステル系熱可塑性エラストマー、ポリウレタン系熱可塑性エラストマー、ポリアミド系熱可塑性エラストマー等が挙げられる。
【００３９】
熱硬化性樹脂としては、架橋ゴム、エポキシ樹脂、フェノール樹脂、ポリイミド樹脂、不飽和ポリエステル樹脂、ジアリルフタレート樹脂等が挙げられる。架橋ゴムの具体例としては、天然ゴム、アクリルゴム、ブタジエンゴム、イソプレンゴム、スチレン−ブタジエン共重合ゴム、ニトリルゴム、水添ニトリルゴム、クロロプレンゴム、エチレン−プロピレン共重合ゴム、塩素化ポリエチレンゴム、クロロスルホン化ポリエチレンゴム、ブチルゴム、ハロゲン化ブチルゴム、フッ素ゴム、ウレタンゴム、及びシリコーンゴムが挙げられる。
【００４０】
バインダ樹脂２としては、例えば、発熱体（例えば電子部品）の発熱面とヒートシンク面との密着性の観点や、上述した条件１を満たす観点では、シリコーン樹脂が好ましい。シリコーン樹脂としては、例えば、アルケニル基を有するシリコーンを主成分とし、硬化触媒を含有する主剤と、ヒドロシリル基（Ｓｉ−Ｈ基）を有する硬化剤とからなる、２液型の付加反応型シリコーン樹脂を用いることができる。アルケニル基を有するシリコーンとしては、例えば、ビニル基を有するポリオルガノシロキサンを用いることができる。硬化触媒は、アルケニル基を有するシリコーン中のアルケニル基と、ヒドロシリル基を有する硬化剤中のヒドロシリル基との付加反応を促進するための触媒である。硬化触媒としては、ヒドロシリル化反応に用いられる触媒として周知の触媒が挙げられ、例えば、白金族系硬化触媒、例えば白金、ロジウム、パラジウムなどの白金族金属単体や塩化白金などを用いることができる。ヒドロシリル基を有する硬化剤としては、例えば、ヒドロシリル基を有するポリオルガノシロキサンを用いることができる。バインダ樹脂２は、１種単独で用いてもよいし、２種以上を併用してもよい。
【００４１】
熱伝導シート１中のバインダ樹脂２の含有量は、特に限定されず、目的に応じて適宜選択することができる。例えば、熱伝導シート１中のバインダ樹脂２の含有量は、２５体積％超とすることができ、３０体積％以上であってもよく、３２体積％以上であってもよく、３３体積％以上であってもよい。また、熱伝導シート１中のバインダ樹脂２の含有量の上限値は、６０体積％以下とすることができ、５０体積％以下であってもよく、４０体積％以下であってもよく、３７体積％以下であってもよい。特に、上述した条件１のグロス値を低くする観点では、熱伝導シート１中のバインダ樹脂２の含有量は、２５体積％超〜４０体積％未満とすることが好ましく、３３〜３７体積％であってもよい。
【００４２】
＜異方性熱伝導性フィラー＞
異方性熱伝導性フィラー３の材質は、特に限定されず、例えば、窒化ホウ素（ＢＮ）、雲母、アルミナ、窒化アルミニウム、炭化珪素、シリカ、酸化亜鉛、二硫化モリブデン等が挙げられ、熱伝導率や上述した条件１のグロス値の観点では、窒化ホウ素が好ましい。異方性熱伝導性フィラー３は、１種単独で用いてもよいし、２種以上を併用してもよい。
【００４３】
図３は、異方性熱伝導性フィラー３の一例である、結晶形状が六方晶型である鱗片状の窒化ホウ素３Ａを模式的に示す斜視図である。図３中、ａは鱗片状の窒化ホウ素３Ａの長軸を表し、ｂは鱗片状の窒化ホウ素３Ａの厚みを表し、ｃは鱗片状の窒化ホウ素３Ａの短軸を表す。異方性熱伝導性フィラー３としては、熱伝導率や上述した条件１のグロス値の観点では、図３に示すように結晶形状が六方晶型である鱗片状の窒化ホウ素３Ａを用いることが好ましい。本技術では、異方性熱伝導性フィラー３として、球状の熱伝導性フィラー（例えば球状の窒化ホウ素）よりも安価な鱗片状の熱伝導性フィラー（例えば、鱗片状の窒化ホウ素３Ａ）を用いることで、低コストで、優れた熱特性（高熱伝導率）と光学特性（低グロス値）を両立させた熱伝導シート１が得られる。
【００４４】
異方性熱伝導性フィラー３の平均粒子径は、上述した条件２を満たす範囲で、目的に応じて適宜選択することができる。
【００４５】
熱伝導シート１中の異方性熱伝導性フィラー３の含有量は、上述した条件２を満たす範囲で、目的に応じて適宜選択することができる。
【００４６】
＜他の熱伝導性フィラー＞
他の熱伝導性フィラー４には、球状、粉末状、顆粒状などの熱伝導性フィラーが含まれる。他の熱伝導性フィラー４の材質は、熱伝導シート１の熱伝導性の観点では、例えば、セラミックフィラーが好ましく、具体例としては、酸化アルミニウム（アルミナ、サファイア）、窒化アルミニウム、水酸化アルミニウム、酸化亜鉛、窒化ホウ素、ジルコニア、炭化ケイ素などが挙げられる。他の熱伝導性フィラー４は、１種単独で用いてもよいし、２種以上を併用してもよい。
【００４７】
特に、他の熱伝導性フィラー４としては、上述した条件１のグロス値の観点、熱伝導シート１の熱伝導率の観点、熱伝導シート１の比重の観点などを考慮して、アルミナと、窒化アルミニウム、酸化亜鉛及び水酸化アルミニウムの少なくとも１種とを含むことが好ましく、例えば、窒化アルミニウムとアルミナを併用することができる。
【００４８】
窒化アルミニウムの平均粒子径は、熱伝導シート１の比重の観点では、３０μｍ未満とすることができ、０．１〜１０μｍであってもよく、０．５〜５μｍであってもよく、１〜３μｍであってもよく、１〜２μｍであってもよい。また、アルミナの平均粒子径は、熱伝導シート１の比重の観点では、０．１〜１０μｍとすることができ、０．１〜８μｍであってもよく、０．１〜７μｍであってもよく、０．１〜３μｍであってもよい。
【００４９】
熱伝導シート１中の他の熱伝導性フィラー４の含有量は、上述した条件３を満たす範囲で、目的に応じて適宜選択することができる。例えば、他の熱伝導性フィラー４として、窒化アルミニウム粒子とアルミナ粒子とを併用する場合、熱伝導シート１中、窒化アルミニウム粒子の含有量は１０〜２５体積％（特に、１７〜２３体積％）とすることが好ましく、アルミナ粒子の含有量は１０〜２５体積％（特に、１７〜２３体積％）とすることが好ましい。
【００５０】
熱伝導シート１の好ましい態様は次の通りである。熱伝導シート１は、バインダ樹脂２としてのシリコーン樹脂と、異方性熱伝導性フィラー３としての窒化ホウ素と、他の熱伝導性フィラー４としてのアルミナと窒化アルミニウムとを含む組成物の硬化物からなることが好ましい。また、熱伝導シート１は、異方性熱伝導性フィラー３としての窒化ホウ素の含有量が２０体積％を超え、３５体積％未満であることが好ましい。
【００５１】
熱伝導シート１は、本技術の効果を損なわない範囲で、上述した成分以外の他の成分をさらに含有してもよい。他の成分としては、例えば、カップリング剤、分散剤、硬化促進剤、遅延剤、粘着付与剤、可塑剤、難燃剤、酸化防止剤、安定剤、着色剤、溶剤などが挙げられる。例えば、熱伝導シート１は、異方性熱伝導性フィラー３及び他の熱伝導性フィラー４の分散性をより向上させる観点で、カップリング剤で処理した異方性熱伝導性フィラー３及び／又はカップリング剤で処理した他の熱伝導性フィラー４を用いてもよい。
【００５２】
＜熱伝導シートの製造方法＞
熱伝導シート１の製造方法は、下記工程Ａと、工程Ｂと、工程Ｃとを有する。
【００５３】
＜工程Ａ＞
工程Ａでは、異方性熱伝導性フィラー３と他の熱伝導性フィラー４とをバインダ樹脂２に分散させることにより、バインダ樹脂２と、異方性熱伝導性フィラー３と、他の熱伝導性フィラー４とを含有する熱伝導性組成物を作製する。熱伝導性組成物は、バインダ樹脂２と、異方性熱伝導性フィラー３と、他の熱伝導性フィラー４との他に、必要に応じて上述した他の成分を公知の手法により均一に混合することで調製できる。
【００５４】
＜工程Ｂ＞
工程Ｂでは、工程Ａで調製した熱伝導性組成物を押出成形した後硬化し、柱状の硬化物（成形体ブロック）を得る。押出成形する方法としては、特に制限されず、公知の各種押出成形法の中から、熱伝導性組成物の粘度や熱伝導シート１に要求される特性等に応じて適宜採用することができる。押出成形法において、熱伝導性組成物をダイより押し出す際、熱伝導性組成物中のバインダ樹脂２が流動し、その流動方向に沿って異方性熱伝導性フィラー３が配向する。
【００５５】
工程Ｂで得られる柱状の硬化物の大きさ・形状は、求められる熱伝導シート１の大きさに応じて決めることができる。例えば、断面の縦の大きさが０．５〜１５ｃｍで横の大きさが０．５〜１５ｃｍの直方体が挙げられる。直方体の長さは必要に応じて決定すればよい。
【００５６】
＜工程Ｃ＞
工程Ｃでは、工程Ｂで得た柱状の硬化物を柱の長さ方向に対し所定の厚みに切断して熱伝導シート１を得る。工程Ｃで得られる熱伝導シート１の表面（切断面）には、異方性熱伝導性フィラー３が露出する。切断方法としては特に制限はなく、柱状の硬化物の大きさや機械的強度により公知のスライス装置（好ましくは超音波カッタ）の中から適宜選択することができる。柱状の硬化物の切断方向としては、成形方法が押出成形法である場合、押出し方向に異方性熱伝導性フィラー３が配向しているものもあるため、押出し方向に対して６０〜１２０度であることが好ましく、７０〜１００度の方向であることがより好ましく、９０度（略垂直）の方向であることがさらに好ましい。柱状の硬化物の切断方向は、上記の他は特に制限はなく、熱伝導シート１の使用目的等に応じて適宜選択することができる。
【００５７】
このように、工程Ａと、工程Ｂと、工程Ｃとを有する熱伝導シートの製造方法では、上述した条件１〜３を満たす熱伝導シート１が得られる。
【００５８】
熱伝導シート１の製造方法は、上述した例に限定されず、例えば、工程Ｃの後に、切断面をプレスする工程Ｄをさらに有していてもよい。プレスする工程Ｄをさらに有することで、工程Ｃで得られる熱伝導シート１の表面がより平滑化され、他の部材との密着性をより向上させることができる。プレスの方法としては、平盤と表面が平坦なプレスヘッドとからなる一対のプレス装置を使用することができる。また、ピンチロールでプレスしてもよい。プレスの際の圧力としては、例えば、０．１〜１００ＭＰａとすることができる。プレスの効果をより高め、プレス時間を短縮するために、プレスは、バインダ樹脂２のガラス転移温度（Ｔｇ）以上で行うことが好ましい。例えば、プレス温度は、０〜１８０℃とすることができ、室温（例えば２５℃）〜１００℃の温度範囲内であってもよく、３０〜１００℃であってもよい。
【００５９】
＜電子機器＞
熱伝導シート１は、例えば、発熱体と放熱体との間に配置させることにより、発熱体で生じた熱を放熱体に逃がすためにそれらの間に配された構造の電子機器（サーマルデバイス）とすることができる。電子機器は、発熱体と放熱体と熱伝導シート１とを少なくとも有し、必要に応じて、その他の部材をさらに有していてもよい。
【００６０】
発熱体としては、特に限定されず、例えば、ＣＰＵ、ＧＰＵ（Graphics Processing Unit）、ＤＲＡＭ（Dynamic Random Access Memory）、フラッシュメモリなどの集積回路素子、トランジスタ、抵抗器など、電気回路において発熱する電子部品等が挙げられる。また、発熱体には、通信機器における光トランシーバ等の光信号を受信する部品も含まれる。
【００６１】
放熱体としては、特に限定されず、例えば、ヒートシンクやヒートスプレッダなど、集積回路素子やトランジスタ、光トランシーバ筐体などと組み合わされて用いられるものが挙げられる。ヒートシンクやヒートスプレッダの材質としては、例えば、銅、アルミニウムなどが挙げられる。放熱体としては、ヒートスプレッダやヒートシンク以外にも、熱源から発生する熱を伝導して外部に放散させるものであればよく、例えば、放熱器、冷却器、ダイパッド、プリント基板、冷却ファン、ペルチェ素子、ヒートパイプ、ベーパーチャンバー、金属カバー、筐体等が挙げられる。ヒートパイプは、例えば、円筒状、略円筒状又は扁平筒状の中空構造体である。
【００６２】
図４は、熱伝導シートを適用した半導体装置の一例を示す断面図である。例えば、熱伝導シート１は、図４に示すように、各種電子機器に内蔵される半導体装置５０に実装され、発熱体と放熱体との間に挟持される。図４に示す半導体装置５０は、電子部品５１と、ヒートスプレッダ５２と、熱伝導シート１とを備え、熱伝導シート１がヒートスプレッダ５２と電子部品５１との間に挟持される。熱伝導シート１が、ヒートスプレッダ５２とヒートシンク５３との間に挟持されることにより、ヒートスプレッダ５２とともに、電子部品５１の熱を放熱する放熱部材を構成する。熱伝導シート１の実装場所は、ヒートスプレッダ５２と電子部品５１との間や、ヒートスプレッダ５２とヒートシンク５３との間に限らず、電子機器や半導体装置の構成に応じて、適宜選択できる。ヒートスプレッダ５２は、例えば方形板状に形成され、電子部品５１と対峙する主面５２ａと、主面５２ａの外周に沿って立設された側壁５２ｂとを有する。ヒートスプレッダ５２は、側壁５２ｂに囲まれた主面５２ａに熱伝導シート１が設けられ、主面５２ａと反対側の他面５２ｃに熱伝導シート１を介してヒートシンク５３が設けられる。
【実施例】
【００６３】
以下、本技術の実施例について説明する。なお、本技術は、これらの実施例に限定されるものではない。
【００６４】
＜実施例１＞
シリコーン樹脂３３体積％と、結晶形状が六方晶型である鱗片状の窒化ホウ素（Ｄ５０が４０μｍ）２７体積％と、窒化アルミニウム（Ｄ５０が１．２μｍ）２０体積％と、球状アルミナ粒子（Ｄ５０が２μｍ）２０体積％と、を均一に混合することにより、熱伝導性組成物を調製した。この熱伝導性組成物を、押出成形法により、直方体状の内部空間を有する金型（開口部：５０ｍｍ×５０ｍｍ）中に流し込み、６０℃のオーブンで４時間加熱して、柱状の硬化物（成形体ブロック）を形成した。なお、金型の内面には、剥離処理面が内側となるように剥離ポリエチレンテレフタレートフィルムを貼り付けておいた。得られた柱状の硬化物を柱の長さ方向に対し略直交する方向に、柱状の硬化物を超音波カッターで２ｍｍ厚のシート状に切断（スライス）することにより、鱗片状の窒化ホウ素がシートの厚み方向に配向した熱伝導シートを得た。
【００６５】
＜実施例２＞
実施例２では、シリコーン樹脂３３体積％と、結晶形状が六方晶型である鱗片状の窒化ホウ素（Ｄ５０が３０μｍ）２７体積％と、窒化アルミニウム（Ｄ５０が１．２μｍ）２０体積％と、球状アルミナ粒子（Ｄ５０が２μｍ）２０体積％とを均一に混合することにより、熱伝導性組成物を調製したこと以外は、実施例１と同様の方法で熱伝導シートを得た。
【００６６】
＜実施例３＞
実施例３では、シリコーン樹脂３７体積％と、結晶形状が六方晶型である鱗片状の窒化ホウ素（Ｄ５０が３０μｍ）２３体積％と、窒化アルミニウム（Ｄ５０が１．２μｍ）２０体積％と、球状アルミナ粒子（Ｄ５０が２μｍ）２０体積％とを均一に混合することにより、熱伝導性組成物を調製したこと以外は、実施例１と同様の方法で熱伝導シートを得た。
【００６７】
＜実施例４＞
実施例４では、シリコーン樹脂３３体積％と、結晶形状が六方晶型である鱗片状の窒化ホウ素（Ｄ５０が２０μｍ）２７体積％と、窒化アルミニウム（Ｄ５０が１．２μｍ）２０体積％と、球状アルミナ粒子（Ｄ５０が２μｍ）２０体積％とを均一に混合することにより、熱伝導性組成物を調製したこと以外は、実施例１と同様の方法で熱伝導シートを得た。
【００６８】
＜比較例１＞
比較例１では、シリコーン樹脂４０体積％と、結晶形状が六方晶型である鱗片状の窒化ホウ素（Ｄ５０が４０μｍ）２０体積％と、窒化アルミニウム（Ｄ５０が１．２μｍ）３０体積％と、球状アルミナ粒子（Ｄ５０が２μｍ）１０体積％とを均一に混合することにより、熱伝導性組成物を調製したこと以外は、実施例１と同様の方法で熱伝導シートを得た。
【００６９】
＜比較例２＞
比較例２では、シリコーン樹脂４０体積％と、結晶形状が六方晶型である鱗片状の窒化ホウ素（Ｄ５０が４０μｍ）２０体積％と、窒化アルミニウム（Ｄ５０が１．２μｍ）２０体積％と、球状アルミナ粒子（Ｄ５０が２μｍ）２０体積％とを均一に混合することにより、熱伝導性組成物を調製したこと以外は、実施例１と同様の方法で熱伝導シートを得た。
【００７０】
＜比較例３＞
比較例３では、シリコーン樹脂４０体積％と、結晶形状が六方晶型である鱗片状の窒化ホウ素（Ｄ５０が４０μｍ）２０体積％と、窒化アルミニウム（Ｄ５０が１．２μｍ）１０体積％と、球状アルミナ粒子（Ｄ５０が２μｍ）３０体積％とを均一に混合することにより、熱伝導性組成物を調製したこと以外は、実施例１と同様の方法で熱伝導シートを得た。
【００７１】
＜比較例４＞
比較例４では、シリコーン樹脂４０体積％と、結晶形状が六方晶型である鱗片状の窒化ホウ素（Ｄ５０が２０μｍ）２０体積％と、窒化アルミニウム（Ｄ５０が１．２μｍ）２０体積％と、球状アルミナ粒子（Ｄ５０が２μｍ）２０体積％とを均一に混合することにより、熱伝導性組成物を調製したこと以外は、実施例１と同様の方法で熱伝導シートを得た。
【００７２】
＜比較例５＞
比較例５では、シリコーン樹脂２５体積％と、結晶形状が六方晶型である鱗片状の窒化ホウ素（Ｄ５０が４０μｍ）３５体積％と、窒化アルミニウム（Ｄ５０が１．２μｍ）２０体積％と、球状アルミナ粒子（Ｄ５０が２μｍ）２０体積％とを均一に混合することにより、熱伝導性組成物を調製した。
【００７３】
＜比較例６＞
比較例６では、シリコーン樹脂３３体積％と、結晶形状が六方晶型である鱗片状の窒化ホウ素（Ｄ５０が４０μｍ）２７体積％と、窒化アルミニウム（Ｄ５０が１．２μｍ）２０体積％と、球状アルミナ粒子（Ｄ５０が２μｍ）２０体積％とを均一に混合することにより、熱伝導性組成物を調製した。この熱伝導性組成物を、バーコーターで２ｍｍ厚に成形し、６０℃のオーブンで４時間加熱して、２ｍｍ厚の熱伝導シートを得た。
【００７４】
＜比較例７＞
比較例７では、シリコーン樹脂３３体積％と、結晶形状が六方晶型である鱗片状の窒化ホウ素（Ｄ５０が５０μｍ）２７体積％と、窒化アルミニウム（Ｄ５０が１．２μｍ）２０体積％と、球状アルミナ粒子（Ｄ５０が２μｍ）２０体積％とを均一に混合することにより、熱伝導性組成物を調製したこと以外は、実施例１と同様の方法で熱伝導シートを得た。
【００７５】
＜比較例８＞
比較例８では、シリコーン樹脂３３体積％と、結晶形状が六方晶型である鱗片状の窒化ホウ素（Ｄ５０が１０μｍ）２７体積％と、窒化アルミニウム（Ｄ５０が１．２μｍ）２０体積％と、球状アルミナ粒子（Ｄ５０が２μｍ）２０体積％とを均一に混合することにより、熱伝導性組成物を調製したこと以外は、実施例１と同様の方法で熱伝導シートを得た。
【００７６】
＜Ｌ＊値＞
熱伝導シートの表面（断面）のＬ＊ａ＊ｂ表色系におけるＬ＊値を測定した。Ｌ＊値は、分光光度計（製品名：コニカミルノルタ社製  ＣＭ−７００ｄ）を用いて、ＪＩＳ  Ｚ  ８７８１に準拠して求めた。結果を表１に示す。表１中、「−」は熱伝導シートを作製できなかったことにより、Ｌ＊値を測定できなかったことを表す。
【００７７】
＜バルク熱伝導率＞
バルク熱伝導率は、ＡＳＴＭ−Ｄ５４７０に準拠した方法で各熱伝導シートの熱抵抗を測定し、横軸に測定時の熱伝導シートの厚み（ｍｍ）、縦軸に熱伝導シートの熱抵抗（℃・ｃｍ２／Ｗ）をプロットし、そのプロットの傾きから熱伝導シートのバルク熱伝導率（Ｗ／ｍ・Ｋ）を算出した。熱伝導シートの熱抵抗は、厚みの異なる熱伝導シートを３種類用意して、それぞれの厚みの熱伝導シートについて測定した。結果を表１に示す。表１中、「−」は熱伝導シートを作製できなかったことにより、バルク熱伝導率を測定できなかったことを表す。
【００７８】
＜６０°グロス値＞
熱伝導シートの表面のグロス値は、マイクロトリグロス（ＢＹＫ  Ｉｎｓｔｒｕｍｅｎｔｓ社製）を用い、ＡＳＴＭ  Ｄ５２３に準拠した方法で測定した。結果を表１に示す。表１中、「−」は熱伝導シートを作製できなかったことにより、グロス値を測定できなかったことを表す。
【００７９】
【表１】
0006960554.tif 000002
【００８０】
実施例１〜４で得られた熱伝導シートは、バインダ樹脂と、異方性熱伝導性フィラーと、他の熱伝導性フィラーとを含む組成物の硬化物からなり、上述した条件１〜３を満たすことにより、熱伝導率が高いことが分かった。
【００８１】
また、実施例１〜４で得られた熱伝導シートは、上述した条件１を満たすため、製造した熱伝導シートの良否判定、例えば、所定の粒子径の熱伝導性フィラーを所定量含む熱伝導シートが、所定の熱伝導性を有することの判定を容易に行うことが可能となる。
【００８２】
比較例１〜４で得られた熱伝導シートは、熱伝導率が良好ではないことが分かった。比較例１〜４で得られた熱伝導シートは、上述した条件１及び条件３を満たさなかったためと考えられる。
【００８３】
比較例５では、高硬度により熱伝導シートを作製することができなかった。比較例５で用いた熱伝導性組成物は、異方性熱伝導性フィラーと他の熱伝導性フィラーの合計含有量が７５体積％であり、上述した条件３を満たさなかったためと考えられる。
【００８４】
比較例６で得られた熱伝導シートは、熱伝導率が良好ではないことが分かった。比較例６で得られた熱伝導シートは、上述した条件１を満たさなかったためと考えられる。
【００８５】
比較例７，８で得られた熱伝導シートは、熱伝導率が良好ではないことが分かった。比較例７，８で得られた熱伝導シートは、上述した条件２を満たさなかったためと考えられる。
【符号の説明】
【００８６】
１  熱伝導シート、１Ａ  表面、２  バインダ樹脂、３  異方性熱伝導性フィラー、４  他の熱伝導性フィラー、５  仮想垂線、６  光線、５１  電子部品、５２  ヒートスプレッダ、５３  ヒートシンク、５２ａ  主面、５２ｂ  側壁
【要約】
【課題】熱伝導率が高く、所望の熱伝導シートの良否判定を容易に行うことができる熱伝導シートを提供する。
【解決手段】熱伝導シート１は、バインダ樹脂２と、異方性熱伝導性フィラー３と、異方性熱伝導性フィラー３以外の他の熱伝導性フィラー４とを含む組成物の硬化物からなり、以下の条件１〜３を満たす。
［条件１］熱伝導シート１表面に対する仮想垂線５から６０°の位置より入射した光線６にて測定したグロス値が１０未満である。
［条件２］異方性熱伝導性フィラー３の平均粒子径が１５μｍ以上４５μｍ以下である。
［条件３］熱伝導シート１中、異方性熱伝導性フィラー３と他の熱伝導性フィラー４の合計含有量が６０体積％を超え、７５体積％未満である。
【選択図】図１【図１】
0006960554.tif 000003
【図２】
0006960554.tif 000004
【図３】
0006960554.tif 000005
【図４】
0006960554.tif 000006